(57)【要約】【課題】溶鋼中に殆ど介在物を生成させることなく、凝固時に酸化物を微細に析出させることにより、確実に表面疵を防止できる低炭素薄鋼板、低炭素鋼鋳片とその製造方法を提示すること。【解決手段】溶鋼の炭素濃度を低炭素濃度域まで脱炭した後、該溶鋼にＮｂを添加し、さらに溶鋼中の溶存酸素濃度を０．０２質量％以上、０．０６質量％以下に調整した溶鋼を双ドラム式連続鋳造法で鋳造することを特徴とする低炭素鋼薄肉鋳片の製造方法、低炭素鋼薄肉鋳片および低炭素鋼薄鋼板。【選択図】        図１
2004238665.tif 000002
【特許請求の範囲】
【請求項１】
溶鋼の炭素濃度を低炭素濃度域まで脱炭した後、該溶鋼にＮｂを添加し、さらに溶鋼中の溶存酸素濃度を０．０２質量％以上、０．０６質量％以下に調整した溶鋼を双ドラム式連続鋳造法で鋳造することを特徴とする低炭素鋼薄肉鋳片の製造方法。
【請求項２】
溶鋼の炭素濃度を低炭素濃度域まで脱炭した後、該溶鋼にＮｂを添加して、溶鋼中のＮｂ濃度を０．００５質量％以上、０．４質量％以下にし、さらに溶鋼中の溶存酸素濃度を０．０２質量％以上、０．０６質量％以下に調整した溶鋼を双ドラム式連続鋳造法で鋳造することを特徴とする低炭素薄肉鋳片の製造方法。
【請求項３】
真空脱ガス処理により溶鋼の炭素濃度を低炭素濃度域まで脱炭した後、該溶鋼にＮｂを添加し、さらに溶鋼中の溶存酸素濃度を０．０２質量％以上、０．０６質量％以下に調整した溶鋼を双ドラム式連続鋳造法で鋳造することを特徴とする低炭素薄肉鋳片の製造方法。
【請求項４】
真空脱ガス処理により溶鋼の炭素濃度を低炭素濃度域まで脱炭した後、該溶鋼にＮｂを添加して、溶鋼中のＮｂ濃度を０．００５質量％以上、０．４質量％以下にし、さらに溶鋼中の溶存酸素濃度を０．０２質量％以上、０．０６質量％以下に調整した溶鋼を双ドラム式連続鋳造法で鋳造することを特徴とする低炭素薄肉鋳片の製造方法。
【請求項５】
低炭素溶鋼を双ドラム式連続鋳造法で鋳造して得られた薄肉鋳片を冷間圧延した薄鋼板であって、該薄鋼板中に直径０．５μｍから３０μｍの微細酸化物が１０００個／ｃｍ２以上、１００００００個／ｃｍ２未満分散し、且つその酸化物の一部または全部に少なくともＳｉ、Ｍｎ、Ｆｅを含んでいることを特徴とする低炭素薄鋼板。
【請求項６】
低炭素溶鋼を双ドラム式連続鋳造法で鋳造して得られた薄肉鋳片を冷間圧延した薄鋼板であって、該薄鋼板中に存在する酸化物の個数割合で４０％以上が少なくともＳｉ、Ｍｎ、Ｆｅを含んでいることを特徴とする低炭素薄鋼板。
【請求項７】
低炭素溶鋼を双ドラム式連続鋳造法で鋳造して得られた薄肉鋳片を冷間圧延した薄鋼板であって、該薄鋼板中に存在する酸化物の個数割合で４０％以上が少なくともＳｉ、Ｍｎ、Ｆｅを含んだ球状酸化物であることを特徴とする低炭素薄鋼板。
【請求項８】
低炭素溶鋼を双ドラム式連続鋳造法で鋳造して得られた薄肉鋳片を冷間圧延した薄鋼板であって、該薄鋼板中に存在する酸化物の個数割合で４０％以上が少なくともＳｉ酸化物、Ｍｎ酸化物、Ｆｅ酸化物の含有率で、２０質量％以上であることを特徴とする低炭素薄鋼板。
【請求項９】
低炭素溶鋼を双ドラム式連続鋳造法で鋳造して得られた薄肉鋳片を冷間圧延した薄鋼板であって、該薄鋼板中に存在する酸化物の個数割合で４０％以上が少なくともＳｉ酸化物、Ｍｎ酸化物、Ｆｅ酸化物の含有率で、２０質量％以上の球状酸化物であることを特徴とする低炭素薄鋼板。
【請求項１０】
低炭素溶鋼を双ドラム式連続鋳造法で鋳造して得られた薄肉鋳片を冷間圧延した薄鋼板であって、該薄鋼板中に直径０．５μｍから３０μｍの微細酸化物が１０００個／ｃｍ２以上、１００００００個／ｃｍ２未満分散し、且つその酸化物の個数割合で４０％以上が少なくともＳｉ、Ｍｎ、Ｆｅを含んでいることを特徴とする低炭素薄鋼板。
【請求項１１】
低炭素溶鋼を双ドラム式連続鋳造法で鋳造して得られた薄肉鋳片を冷間圧延した薄鋼板であって、該薄鋼板中に直径０．５μｍから３０μｍの微細酸化物が１０００個／ｃｍ２以上、１００００００個／ｃｍ２未満分散し、且つその酸化物の個数割合で４０％以上が少なくともＳｉ、Ｍｎ、Ｆｅを含んだ球状酸化物であることを特徴とする低炭素薄鋼板。
【請求項１２】
低炭素溶鋼を双ドラム式連続鋳造法で鋳造して得られた薄肉鋳片を冷間圧延した薄鋼板であって、該薄鋼板中に直径０．５μｍから３０μｍの微細酸化物が１０００個／ｃｍ２以上、１００００００個／ｃｍ２未満分散し、且つその酸化物の個数割合で４０％以上が少なくともＳｉ酸化物、Ｍｎ酸化物、Ｆｅ酸化物の含有率で、２０質量％以上であることを特徴とする低炭素薄鋼板。
【請求項１３】
低炭素溶鋼を双ドラム式連続鋳造法で鋳造して得られた薄肉鋳片を冷間圧延した薄鋼板であって、該薄鋼板中に直径０．５μｍから３０μｍの微細酸化物が１０００個／ｃｍ２以上、１００００００個／ｃｍ２未満分散し、且つその酸化物の個数割合で４０％以上が少なくともＳｉ酸化物、Ｍｎ酸化物、Ｆｅ酸化物の含有率で、２０質量％以上の球状酸化物であることを特徴とする低炭素薄鋼板。
【請求項１４】
低炭素溶鋼を双ドラム式連続鋳造法で鋳造して得られた薄肉鋳片であって、該薄肉鋳片内に直径０．５μｍから３０μｍの微細酸化物が１０００個／ｃｍ２以上、１００００００個／ｃｍ２未満分散し、且つその酸化物の一部または全部に少なくともＳｉ、Ｍｎ、Ｆｅを含んでいることを特徴とする低炭素鋼薄肉鋳片。
【請求項１５】
低炭素溶鋼を双ドラム式連続鋳造法で鋳造して得られた薄肉鋳片であって、該薄肉鋳片内に存在する酸化物の個数割合で４０％以上が少なくともＳｉ、Ｍｎ、Ｆｅを含んでいることを特徴とする低炭素鋼薄肉鋳片。
【請求項１６】
低炭素溶鋼を双ドラム式連続鋳造法で鋳造して得られた薄肉鋳片であって、該薄肉鋳片内に存在する酸化物の個数割合で４０％以上が少なくともＳｉ、Ｍｎ、Ｆｅを含んだ球状酸化物であることを特徴とする低炭素鋼薄肉鋳片。
【請求項１７】
低炭素溶鋼を双ドラム式連続鋳造法で鋳造して得られた薄肉鋳片であって、該薄肉鋳片内に存在する酸化物の個数割合で４０％以上が少なくともＳｉ酸化物、Ｍｎ酸化物、Ｆｅ酸化物の含有率で、２０質量％以上であることを特徴とする低炭素鋼薄肉鋳片。
【請求項１８】
低炭素溶鋼を双ドラム式連続鋳造法で鋳造して得られた薄肉鋳片であって、該薄肉鋳片内に存在する酸化物の個数割合で４０％以上が少なくともＳｉ酸化物、Ｍｎ酸化物、Ｆｅ酸化物の含有率で、２０質量％以上の球状酸化物であることを特徴とする低炭素鋼薄肉鋳片。
【請求項１９】
低炭素溶鋼を双ドラム式連続鋳造法で鋳造して得られた薄肉鋳片であって、該薄肉鋳片内に直径０．５μｍから３０μｍの微細酸化物が１０００個／ｃｍ２以上、１００００００個／ｃｍ２未満分散し、且つその酸化物の個数割合で４０％以上が少なくともＳｉ、Ｍｎ、Ｆｅを含んでいることを特徴とする低炭素鋼薄肉鋳片。
【請求項２０】
低炭素溶鋼を双ドラム式連続鋳造法で鋳造して得られた薄肉鋳片であって、該薄肉鋳片内に直径０．５μｍから３０μｍの微細酸化物が１０００個／ｃｍ２以上、１００００００個／ｃｍ２未満分散し、且つその酸化物の個数割合で４０％以上が少なくともＳｉ、Ｍｎ、Ｆｅを含んだ球状酸化物であることを特徴とする低炭素鋼薄肉鋳片。
【請求項２１】
低炭素溶鋼を双ドラム式連続鋳造法で鋳造して得られた薄肉鋳片であって、該薄肉鋳片内に直径０．５μｍから３０μｍの微細酸化物が１０００個／ｃｍ２以上、１００００００個／ｃｍ２未満分散し、且つその酸化物の個数割合で４０％以上が少なくともＳｉ酸化物、Ｍｎ酸化物、Ｆｅ酸化物の含有率で、２０質量％以上であることを特徴とする低炭素鋼薄肉鋳片。
【請求項２２】
低炭素溶鋼を双ドラム式連続鋳造法で鋳造して得られた薄肉鋳片であって、該薄肉鋳片内に直径０．５μｍから３０μｍの微細酸化物が１０００個／ｃｍ２以上、１００００００個／ｃｍ２未満分散し、且つその酸化物の個数割合で４０％以上が少なくともＳｉ酸化物、Ｍｎ酸化物、Ｆｅ酸化物の含有率で、２０質量％以上の球状酸化物であることを特徴とする低炭素鋼薄肉鋳片。
【発明の詳細な説明】
【０００１】
【発明の属する技術分野】
本発明は、双ドラム式連続鋳造方法により製造された加工性、成形性に優れ、表面疵も発生し難い低炭素鋼薄肉鋳片、低炭素薄鋼板およびその製造方法に関するものである。なお、本発明における低炭素とは、炭素濃度の上限は特に規定するものではなく、他の鋼種と比較して相対的に炭素濃度が低いという意味である。特に、薄板用鋼板は、自動車用外板等の加工が厳しい用途に用いられるため、加工性を付与する必要から、Ｃ濃度を０．０５質量％以下、好ましくは０．０１質量％以下にするのが良い。Ｃ濃度の下限値は特に規定するものではない。
【０００２】
【従来の技術】
近年、省工程・省エネルギーの観点から、最終品に近い薄板を鋳造段階で製造する技術、すなわちニア・ネット・シェイプ連続鋳造（Ｎｅａｒ  Ｎｅｔ  Ｓｈａｐｅ  ＣＣ）の開発が行われている。この内、薄板系のニア・ネット・シェイプ連続鋳造として有力なものに双ドラム式連続鋳造方法が特許文献１に開示されている。双ドラム式連続鋳造装置を用いた薄肉鋳片の連続鋳造においては、図１に示すように互いに逆方向に回転する一対の冷却ロール１により区画された湯溜まり部２に、溶鋼３をノズル４を介してタンディッシュ５から供給することにより薄肉鋳片６を鋳造するようになっている。この双ドラム式連続鋳造において表面欠陥のない薄肉鋳片を安定的に鋳造するためには、湯溜まり部内の溶鋼流動を整流化し、湯面変動を防止することが重要である。
これに対し、特許文献２には、浸漬ノズル内にフィルターを内蔵させ、ノズル全幅にわたって乱れのない吐出流を生成させる方法が、また特許文献３にはスリット状ノズルに整流多孔ノズルを内装させ、ノズル吐出流を整流化する方法が、それぞれ開示されている。
【０００３】
【特許文献１】
特開昭６０−１３７５６２号公報
【特許文献２】
特開昭６２−２８２７５３号公報
【特許文献３】
特開平８−１６４４５４号公報
【０００４】
【発明が解決しようとする課題】
上記の特許文献２〜３の方法は、双ドラム式連続鋳造法で製造されるステンレス鋼（Ａｌ脱酸ではない）では或る程度の効果を発揮しているが、低炭素鋼の鋳造に際しては脱酸生成物であるアルミナ介在物が浸漬ノズル内のフィルターや整流多孔ノズルを目詰まりさせ、激しい場合には吐出孔全体を閉塞させる。その結果、吐出流は乱れ、湯面変動に起因する介在物の再巻き込みにより表面欠陥が多発するといった問題を生じる。また、双ドラム式連続鋳造法ではタンディッシュから注入された溶鋼は極めて短時間で凝固し、介在物の浮上時間が確保できないため、低炭素鋼では殆どの粗大なアルミナ介在物が薄肉鋳片内に捕捉される。このため、湯面変動がない安定鋳造状態であっても、表面欠陥が発生しない程度まで溶鋼中のアルミナ介在物を低減することは難しい。
【０００５】
これらの問題を鑑み、本発明は低炭素溶鋼中の介在物をノズルに付着し難く、且つ凝集・合体して粗大化し難い組成に制御し、介在物の浮上除去が殆ど期待できない双ドラム式連続鋳造法で製造した薄肉鋳片内の介在物を微細分散させることにより、確実に表面疵を防止できる低炭素鋼薄肉鋳片、低炭素薄鋼板およびその製造方法を提示することを目的とする。
【０００６】
【課題を解決するための手段】
上記課題を解決するために、本発明は以下の構成を要旨とする。即ち、
（１）溶鋼の炭素濃度を低炭素濃度域まで脱炭した後、該溶鋼にＮｂを添加し、さらに溶鋼中の溶存酸素濃度を０．０２質量％以上、０．０６質量％以下に調整した溶鋼を双ドラム式連続鋳造法で鋳造することを特徴とする低炭素鋼薄肉鋳片の製造方法。
（２）溶鋼の炭素濃度を低炭素濃度域まで脱炭した後、該溶鋼にＮｂを添加して、溶鋼中のＮｂ濃度を０．００５質量％以上、０．４質量％以下にし、さらに溶鋼中の溶存酸素濃度を０．０２質量％以上、０．０６質量％以下に調整した溶鋼を双ドラム式連続鋳造法で鋳造することを特徴とする低炭素薄肉鋳片の製造方法。
（３）真空脱ガス処理により溶鋼の炭素濃度を低炭素濃度域まで脱炭した後、該溶鋼にＮｂを添加し、さらに溶鋼中の溶存酸素濃度を０．０２質量％以上、０．０６質量％以下に調整した溶鋼を双ドラム式連続鋳造法で鋳造することを特徴とする低炭素薄肉鋳片の製造方法。
（４）真空脱ガス処理により溶鋼の炭素濃度を低炭素濃度域まで脱炭した後、該溶鋼にＮｂを添加して、溶鋼中のＮｂ濃度を０．００５質量％以上、０．４質量％以下にし、さらに溶鋼中の溶存酸素濃度を０．０２質量％以上、０．０６質量％以下に調整した溶鋼を双ドラム式連続鋳造法で鋳造することを特徴とする低炭素薄肉鋳片の製造方法。
（５）低炭素溶鋼を双ドラム式連続鋳造法で鋳造して得られた薄肉鋳片を冷間圧延した薄鋼板であって、該薄鋼板中に直径０．５μｍから３０μｍの微細酸化物が１０００個／ｃｍ２以上、１００００００個／ｃｍ２未満分散し、且つその酸化物の一部または全部に少なくともＳｉ、Ｍｎ、Ｆｅを含んでいることを特徴とする低炭素薄鋼板。
（６）低炭素溶鋼を双ドラム式連続鋳造法で鋳造して得られた薄肉鋳片を冷間圧延した薄鋼板であって、該薄鋼板中に存在する酸化物の個数割合で４０％以上が少なくともＳｉ、Ｍｎ、Ｆｅを含んでいることを特徴とする低炭素薄鋼板。
（７）低炭素溶鋼を双ドラム式連続鋳造法で鋳造して得られた薄肉鋳片を冷間圧延した薄鋼板であって、該薄鋼板中に存在する酸化物の個数割合で４０％以上が少なくともＳｉ、Ｍｎ、Ｆｅを含んだ球状酸化物であることを特徴とする低炭素薄鋼板。
（８）低炭素溶鋼を双ドラム式連続鋳造法で鋳造して得られた薄肉鋳片を冷間圧延した薄鋼板であって、該薄鋼板中に存在する酸化物の個数割合で４０％以上が少なくともＳｉ酸化物、Ｍｎ酸化物、Ｆｅ酸化物の含有率で、２０質量％以上であることを特徴とする低炭素薄鋼板。
（９）低炭素溶鋼を双ドラム式連続鋳造法で鋳造して得られた薄肉鋳片を冷間圧延した薄鋼板であって、該薄鋼板中に存在する酸化物の個数割合で４０％以上が少なくともＳｉ酸化物、Ｍｎ酸化物、Ｆｅ酸化物の含有率で、２０質量％以上の球状酸化物であることを特徴とする低炭素薄鋼板。
（１０）低炭素溶鋼を双ドラム式連続鋳造法で鋳造して得られた薄肉鋳片を冷間圧延した薄鋼板であって、該薄鋼板中に直径０．５μｍから３０μｍの微細酸化物が１０００個／ｃｍ２以上、１００００００個／ｃｍ２未満分散し、且つその酸化物の個数割合で４０％以上が少なくともＳｉ、Ｍｎ、Ｆｅを含んでいることを特徴とする低炭素薄鋼板。
（１１）低炭素溶鋼を双ドラム式連続鋳造法で鋳造して得られた薄肉鋳片を冷間圧延した薄鋼板であって、該薄鋼板中に直径０．５μｍから３０μｍの微細酸化物が１０００個／ｃｍ２以上、１００００００個／ｃｍ２未満分散し、且つその酸化物の個数割合で４０％以上が少なくともＳｉ、Ｍｎ、Ｆｅを含んだ球状酸化物であることを特徴とする低炭素薄鋼板。
（１２）低炭素溶鋼を双ドラム式連続鋳造法で鋳造して得られた薄肉鋳片を冷間圧延した薄鋼板であって、該薄鋼板中に直径０．５μｍから３０μｍの微細酸化物が１０００個／ｃｍ２以上、１００００００個／ｃｍ２未満分散し、且つその酸化物の個数割合で４０％以上が少なくともＳｉ酸化物、Ｍｎ酸化物、Ｆｅ酸化物の含有率で、２０質量％以上であることを特徴とする低炭素薄鋼板。
（１３）低炭素溶鋼を双ドラム式連続鋳造法で鋳造して得られた薄肉鋳片を冷間圧延した薄鋼板であって、該薄鋼板中に直径０．５μｍから３０μｍの微細酸化物が１０００個／ｃｍ２以上、１００００００個／ｃｍ２未満分散し、且つその酸化物の個数割合で４０％以上が少なくともＳｉ酸化物、Ｍｎ酸化物、Ｆｅ酸化物の含有率で、２０質量％以上の球状酸化物であることを特徴とする低炭素薄鋼板。
（１４）低炭素溶鋼を双ドラム式連続鋳造法で鋳造して得られた薄肉鋳片であって、該薄肉鋳片内に直径０．５μｍから３０μｍの微細酸化物が１０００個／ｃｍ２以上、１００００００個／ｃｍ２未満分散し、且つその酸化物の一部または全部に少なくともＳｉ、Ｍｎ、Ｆｅを含んでいることを特徴とする低炭素鋼薄肉鋳片。
（１５）低炭素溶鋼を双ドラム式連続鋳造法で鋳造して得られた薄肉鋳片であって、該薄肉鋳片内に存在する酸化物の個数割合で４０％以上が少なくともＳｉ、Ｍｎ、Ｆｅを含んでいることを特徴とする低炭素鋼薄肉鋳片。
（１６）低炭素溶鋼を双ドラム式連続鋳造法で鋳造して得られた薄肉鋳片であって、該薄肉鋳片内に存在する酸化物の個数割合で４０％以上が少なくともＳｉ、Ｍｎ、Ｆｅを含んだ球状酸化物であることを特徴とする低炭素鋼薄肉鋳片。
（１７）低炭素溶鋼を双ドラム式連続鋳造法で鋳造して得られた薄肉鋳片であって、該薄肉鋳片内に存在する酸化物の個数割合で４０％以上が少なくともＳｉ酸化物、Ｍｎ酸化物、Ｆｅ酸化物の含有率で、２０質量％以上であることを特徴とする低炭素鋼薄肉鋳片。
（１８）低炭素溶鋼を双ドラム式連続鋳造法で鋳造して得られた薄肉鋳片であって、該薄肉鋳片内に存在する酸化物の個数割合で４０％以上が少なくともＳｉ酸化物、Ｍｎ酸化物、Ｆｅ酸化物の含有率で、２０質量％以上の球状酸化物であることを特徴とする低炭素鋼薄肉鋳片。
（１９）低炭素溶鋼を双ドラム式連続鋳造法で鋳造して得られた薄肉鋳片であって、該薄肉鋳片内に直径０．５μｍから３０μｍの微細酸化物が１０００個／ｃｍ２以上、１００００００個／ｃｍ２未満分散し、且つその酸化物の個数割合で４０％以上が少なくともＳｉ、Ｍｎ、Ｆｅを含んでいることを特徴とする低炭素鋼薄肉鋳片。
（２０）低炭素溶鋼を双ドラム式連続鋳造法で鋳造して得られた薄肉鋳片であって、該薄肉鋳片内に直径０．５μｍから３０μｍの微細酸化物が１０００個／ｃｍ２以上、１００００００個／ｃｍ２未満分散し、且つその酸化物の個数割合で４０％以上が少なくともＳｉ、Ｍｎ、Ｆｅを含んだ球状酸化物であることを特徴とする低炭素鋼薄肉鋳片。
（２１）低炭素溶鋼を双ドラム式連続鋳造法で鋳造して得られた薄肉鋳片であって、該薄肉鋳片内に直径０．５μｍから３０μｍの微細酸化物が１０００個／ｃｍ２以上、１００００００個／ｃｍ２未満分散し、且つその酸化物の個数割合で４０％以上が少なくともＳｉ酸化物、Ｍｎ酸化物、Ｆｅ酸化物の含有率で、２０質量％以上であることを特徴とする低炭素鋼薄肉鋳片。
（２２）低炭素溶鋼を双ドラム式連続鋳造法で鋳造して得られた薄肉鋳片であって、該薄肉鋳片内に直径０．５μｍから３０μｍの微細酸化物が１０００個／ｃｍ２以上、１００００００個／ｃｍ２未満分散し、且つその酸化物の個数割合で４０％以上が少なくともＳｉ酸化物、Ｍｎ酸化物、Ｆｅ酸化物の含有率で、２０質量％以上の球状酸化物であることを特徴とする低炭素鋼薄肉鋳片。
【０００７】
【発明の実施の形態】
以下に本発明を詳細に説明する。
転炉や真空処理容器で脱炭処理された溶鋼中には、多量の溶存酸素が含まれており、この溶存酸素は通常Ａｌの添加により殆ど脱酸される（（１）式の反応）ため、多量のアルミナ系介在物を生成する。
２Ａｌ＋３Ｏ＝Ａｌ２Ｏ３                                  （１）
これらの介在物は脱酸直後からお互いに凝集合体し、数１００μｍ以上の粗大なアルミナクラスターとなる。この溶鋼を双ドラム式連続鋳造法で鋳造すると凝固時間が非常に短いため、通常のスラブ用連続鋳造装置のように鋳型内での介在物浮上分離が殆ど期待できない。また、双ドラム式連続鋳造用浸漬ノズルは吐出流を整流化する目的で、スリット状ノズルを設ける等の複雑な構造となっているため、通常の連続鋳造用浸漬ノズルに比べて多量の介在物がノズル内壁や吐出孔に付着する。ノズル閉塞が発生すると、浸漬ノズルからの吐出流が不安定となり、ドラム間の湯溜まり部で湯面変動に起因する介在物の再巻き込みが生じる。このように、双ドラム式連続鋳造法で低炭素鋼を鋳造すると、表面欠陥の原因となる多量のアルミナクラスターが薄肉鋳片内に捕捉されるため、これまで高品質な低炭素鋼板を双ドラム式連続鋳造法で製造することは非常に難しかった。
【０００８】
双ドラム式連続鋳造法は、非常に短時間で凝固を完了する急冷凝固プロセスであることが最大の特徴である。溶鋼中での凝集合体を防止して双ドラム式連続鋳造機内に溶鋼を注入できれば、その特徴である急冷効果により通常のスラブ連続鋳造法に比べて介在物をより均一微細に分散させることも可能となる。このため、双ドラム式連続鋳造方法を用いた際には、溶鋼中介在物の凝集合体防止効果が最大限に引き出され、表面欠陥を最も効果的に防止できることが利点である。
【０００９】
そこで、本発明者らは、転炉や電気炉等の製鋼炉で精錬して、或いはさらに真空脱ガス処理等を行って、炭素濃度を低炭素濃度域まで脱炭した溶鋼にＮｂを添加し、且つ溶存酸素濃度を０．０２質量％以上、０．０６質量％以下に調整した溶鋼を双ドラム式連続鋳造装置を用いて鋳造する方法を考案した。この方法の基本思想は、鋳造時に酸素と反応してＣＯガスを発生させない程度まで炭素濃度を低減し、その上でクラスター化により粗大化したり、ノズルに付着するアルミナ介在物を生成させないようにＡｌを殆ど添加せず、溶存酸素を多量に残すことにより、溶鋼中に殆ど介在物を生成させず、且つ脱酸力の極めて弱いＮｂを添加してＣやＮを固定することで、薄板用鋼板としての材質をも確保することにある。
【００１０】
先に述べたように転炉や真空処理容器で脱炭処理された溶鋼中には、多量の溶存酸素が含まれているため、溶鋼中にＡｌを全く添加しないか、或いは添加する場合でも少量を添加し、殆ど脱酸しなければ、溶鋼中に介在物は殆ど生成せず、非常に清浄性の高い溶鋼が得られる。しかし、このような溶存酸素の高い溶鋼を鋳造すると、凝固時にＣＯガスが発生し、激しい突沸現象が生じると共に、鋳片内に多量の気泡が捕捉されるため、鋳造性が悪化するだけでなく、鋳片品質も大きく低下する。本発明では、Ａｌを全く添加しない、あるいは殆ど添加せずに溶存酸素を残す代わりに、Ｃ濃度を極力低下させることにより、凝固時のＣＯガス発生を抑制する。実験的検討から急冷凝固できる双ドラム式連続鋳造装置を用いた場合、Ｃ濃度を０．０５質量％以下、さらに好ましくは０．０１質量％以下にすれば、凝固時のＣＯガス発生速度は極めて低下することが判明した。
【００１１】
また、特に薄板用鋼板等においては加工性を高めるために、Ｃ濃度を極力低下させるとともに、鋼中に固溶したＣとＮを他元素の添加により固定することが重要である。通常、ＡｌやＴｉ等が鋼中のＣとＮを固定する元素として使用されるが、これらの元素をＣやＮを固定するに十分な量を添加すると溶鋼を強く脱酸してしまう。そこで、本発明ではＮやＣを十分に固定できる程度の量を添加しても、殆ど溶鋼を脱酸しないような、脱酸力が極めて弱い元素としてＮｂを添加することを見出した。
【００１２】
上記の様にＣ濃度を０．０５質量％以下、さらに好ましくは０．０１質量％以下まで脱炭しても、溶鋼中の溶存酸素濃度が高過ぎると、凝固時のＣＯガス発生を抑制することはできないため、この場合溶存酸素濃度もある程度低くする必要がある。これら過剰な溶存酸素分だけであれば、ＡｌやＴｉ等で脱酸することは可能であるが、実験的な検討から溶存酸素濃度で０．０２質量％よりも低下させると、アルミナやチタニア等の介在物が多くなり過ぎ、浮上除去されずに溶鋼中に残留してしまう。また、Ｎｂを添加した際に、溶存酸素濃度が本発明の範囲の０．０２質量％以上、０．０６質量％以下であれば、ＡｌやＴｉ等を全く添加しなくても良い。反対に、溶存酸素濃度が０．０６質量％を超えると、Ｃ濃度を０．０５質量％以下、さらに好ましくは０．０１質量％以下に下げても鋳片内にＣＯ気泡が捕捉されてしまうため、圧延後に気泡系の欠陥が発生する。よって、溶鋼中の溶存酸素濃度は０．０２質量％以上、０．０６質量％以下にする必要がある。なお、溶鋼中の溶存酸素濃度は固定電解質を用いた酸素センサーにより、Ｃ濃度については溶鋼サンプリング法により分析することができる。
【００１３】
次に、溶鋼に添加されたＮｂの好ましい溶鋼中の濃度について説明する。溶鋼中のＮｂ濃度が０．００５質量％未満ではＣ、Ｎを十分固定しにくくなり、０．４質量％超では加工性が低下し易くなることから、Ｎｂの添加量は溶鋼中のＮｂ濃度が０．００５質量％以上、０．４質量％以下になる様にすることが好ましい。また、この範囲のＮｂ添加量であれば、Ｎｂと平衡する酸素濃度は０．０２質量％以上であり、Ｎｂを添加しても溶存酸素を０．０２質量％以上確保できる。
また上記の様に、溶鋼のＣ濃度を０．０１質量％以下まで脱炭する方法としては、通常は真空脱ガス装置を用いることで達成できる。
【００１４】
次に、本発明の鋳片について説明する。
溶鋼中のＣ濃度を非常に低くすると、溶存酸素は鋳造中にＦｅ酸化物系介在物として析出する。このＦｅ酸化物系介在物は溶鋼中で生成するのではなく、凝固時に析出するため、凝集合体する時間が短く、鋳片内に微細に分散する。特に、双ドラム式連続鋳造法では従来のスラブ連続鋳造に比べて凝固時間が極めて短いため、析出したＦｅ酸化物系介在物の凝集時間は無限小となり、鋳片内への微細分散効果が最大限に発揮される。なお、Ｆｅ酸化物系介在物とは純粋なＦｅ酸化物だけでなく、Ｓｉ酸化物やＭｎ酸化物等と複合化した酸化物も含む。従って、本発明の様な低炭素鋼においては、少なくとも酸化物としてＳｉ、Ｍｎ、Ｆｅが含まれている。言い換えれば、Ｓｉ、Ｍｎ、Ｆｅの各酸化物の１種以上が含まれている。
【００１５】
また、本発明の薄肉鋳片内にある介在物分散状態を評価したところ、直径０．５μｍから３０μｍの微細酸化物が鋳片内に１０００個／ｃｍ２以上１００００００個／ｃｍ２未満分散しており、この様に介在物が微細に分散していることで、表面欠陥の防止を達成できる。
尚、上記微細酸化物の直径を０．５μｍから３０μｍとしたのは、本発明の鋳片と鋼板における介在物の大きさがほぼ０．５μｍから３０μｍの範囲にほぼ収まっており、且つこれより小さい介在物は表面欠陥の原因とはならないためである。
また、介在物分散状態として１０００個／ｃｍ２以上１００００００個／ｃｍ２未満としたのは、本発明における薄肉鋳片と鋼板の介在物がこの個数密度にある場合、表面欠陥が発生しなかったためである。
ここで、介在物の分散状態は、鋳片の研磨面を１００倍と１０００倍の光学顕微鏡で観察し、単位面積内の介在物粒径分布を評価した。この介在物の粒径、すなわち直径とは長径と短径を測定し、（長径×短径）０．５とした。
【００１６】
また、薄肉鋳片内に存在する酸化物の個数割合で４０％以上が少なくともＳｉ、Ｍｎ、Ｆｅを含んでいれば、殆どの介在物が凝固時に生成し、凝集合体する時間が短いので、微細に分散でき、表面欠陥が発生しにくいためである。
さらに、通常このような介在物は球状酸化物である。
さらに、薄肉鋳片内に存在する酸化物の個数割合で４０％以上が少なくともＳｉ酸化物、Ｍｎ酸化物、Ｆｅ酸化物の含有率で２０質量％以上、より好ましくは５０質量％以上であれば、酸化物は殆ど凝固完了に近い時期に生成し、凝集合体する時間が非常に短いので、介在物が微細分散し、表面欠陥が発生し難いためである。
また、本発明の薄肉鋳片内にある介在物分散状態として、直径０．５μｍから３０μｍの微細酸化物が鋳片内に１０００個／ｃｍ２以上１００００００個／ｃｍ２未満分散していて、且つ上記記載の酸化物の個数割合の両方を満足していると、さらに好ましいことは言うまでもない。
【００１７】
上記の酸化物分散状態、組成および形状を有した薄肉鋳片を冷間圧延して得られる冷延鋼板等の、鋳片を加工して得られる薄鋼板を、本発明では薄鋼板と定義する。
鋳片と同様に、薄鋼板の介在物分散状態についても評価したところ、薄肉鋳片内の酸化物分散状態とほぼ同じであった。このような酸化物分散状態、組成および形状を有する鋳片を加工して得られる薄鋼板では、表面欠陥は発生しない。
【００１８】
以上の結果から、本発明により溶鋼中で殆ど介在物を生成させることなく、凝固時にＦｅ酸化物系の酸化物を主に析出させ微細に分散させることができるため、鋼板製造時に介在物は表面疵発生の原因とならず、薄板用鋼板の品質は大きく向上できる。
【００１９】
薄鋼板は、自動車用外板等の加工が厳しい用途に用いられるため、加工性を付加する必要がある。薄鋼板の加工性を高めるためには、Ｃ濃度を極力低下させ、その上で鋼中に固溶したＣとＮを他元素の添加により固定することが重要である。Ｃ濃度に関しては、加工性の観点から０．０５質量％以下、好ましくは０．００１質量％以下にするのが良い。なお、Ｃ濃度の下限値は特に規定するものではない。
【００２０】
また、薄鋼板中の成分の作用について言及する。
薄鋼板中のＳｉ濃度は、０．００５質量％以上、０．０３質量％以下であることが好ましい。Ｓｉ濃度は０．００５質量％未満では板の強度が不足するため、またＳｉ濃度が０．０３質量％超では板の加工性が低下するためである。また、Ｓｉ濃度が０．０３質量％以下であれば平衡酸素濃度も０．０２質量％以上とすることができ、すなわち溶存酸素濃度を０．０２質量％以上確保することが可能である。
【００２１】
薄鋼板中のＭｎ濃度が０．０８質量％未満になると熱間圧延時にへげ疵が発生し易くなり、またＭｎ濃度は０．３質量％を超えると板の加工性が低下する。このため、薄鋼板中のＭｎ濃度は０．０８質量％以上、０．３質量％以下であることが好ましい。また、ＭｎはＳｉに比べても非常に脱酸力が弱いため、Ｍｎ濃度を０．３質量％にしても平衡酸素濃度は０．１質量％超であり、溶鋼中に０．０２質量％から０．０６質量％の溶存酸素を確保できる。
【００２２】
本発明では、凝集合体し易いアルミナ系介在物を生成させないように、溶鋼中にＡｌを殆ど添加しない必要があるが、耐火物等から不可避的に侵入するアルミナ系介在物については問題とならない。これは、少量のアルミナ系介在物であれば、溶鋼中の溶存酸素が高いため、溶鋼とアルミナ系介在物の界面エネルギーは低下しており、凝集合体が殆ど生じないためである。また、鋼中のＴｉはＣとＮをＴｉＮやＴｉＣとして固定するため、加工性を向上させる上で有効であるが、Ｔｉの添加量も多くなると、例えばＴｉ濃度が０．００３質量％以上になると平衡酸素濃度が０．０２質量％未満になるため、十分な溶存酸素濃度を確保できない。よって、加工性をさらに高める必要からＴｉを添加する場合には、０．００３質量％以下の範囲で添加しても良い。
【００２３】
【実施例】
以下に、実施例及び比較例を挙げて、本発明について説明する。
実施例１
転炉での精錬と環流式真空脱ガス装置での処理により、Ｃ濃度を０．００１８質量％とした溶鋼３００ｔを溶製した。この溶鋼に合金を添加し、０．０１質量％Ｓｉ、０．１５質量％Ｍｎ、０．０１５質量％Ｎｂ、０．０４５質量％溶存酸素とした。この溶鋼を双ドラム式連続鋳造法で厚み３ｍｍ、幅１２００ｍｍの薄肉鋳片を鋳造した。鋳造中は、浸漬ノズルへの介在物付着がなかったため、ドラム間の湯溜まり部における湯面変動はなく安定鋳造であった。薄肉鋳片内の介在物を調査したところ、直径０．５μｍから３０μｍの微細酸化物が鋳片内に３００００個／ｃｍ２分散しており、その７０％はＳｉ酸化物、Ｍｎ酸化物、Ｆｅ酸化物を合計で６０質量％以上含有する球状酸化物であった。このようにして得られた薄肉鋳片を、酸洗後、冷間圧延、焼鈍を実施し、０．７ｍｍ厚みの薄鋼板とした。薄鋼板の品質については、冷間圧延後の検査ラインで目視観察を行い、１コイル当たりに発生する表面欠陥の発生個数を評価した。その結果、表面欠陥は発生しなかった。また、鋳片と同様に、薄鋼板内の介在物を調査したところ、直径０．５μｍから３０μｍの微細酸化物が鋳片内に３３０００個／ｃｍ２分散しており、その７０％はＳｉ酸化物、Ｍｎ酸化物、Ｆｅ酸化物を合計で６０質量％以上含有する球状酸化物であった。
【００２４】
実施例２
転炉での精錬と環流式真空脱ガス装置での処理によりＣ濃度を０．００９質量％とした溶鋼３００ｔを溶製した。この溶鋼に合金を添加し、０．０１質量％Ｓｉ、０．１５質量％Ｍｎ、０．０１５質量％Ｎｂ、０．００１質量％Ｔｉ、０．０３５質量％溶存酸素とした。この溶鋼を双ドラム式連続鋳造法で厚み３ｍｍ、幅１２００ｍｍの薄肉鋳片を鋳造した。鋳造中は、浸漬ノズルへの介在物付着がなかったため、ドラム間の湯溜まり部における湯面変動はなく安定鋳造であった。薄肉鋳片内の介在物を調査したところ、直径０．５μｍから３０μｍの微細酸化物が鋳片内に２７０００個／ｃｍ２分散しており、その７０％はＳｉ酸化物、Ｍｎ酸化物、Ｆｅ酸化物を合計で６０質量％以上含有する球状酸化物であった。このようにして得られた薄肉鋳片を、酸洗後、冷間圧延、焼鈍を実施し、０．７ｍｍ厚みの薄鋼板とした。薄鋼板の品質については、冷間圧延後の検査ラインで目視観察を行い、１コイル当たりに発生する表面欠陥の発生個数を評価した。その結果、表面欠陥は発生しなかった。また、鋳片と同様に、薄鋼板内の介在物を調査したところ、直径０．５μｍから３０μｍの微細酸化物が鋳片内に２９０００個／ｃｍ２分散しており、その７０％はＳｉ酸化物、Ｍｎ酸化物、Ｆｅ酸化物を合計で６０質量％以上含有する球状酸化物であった。
【００２５】
比較例１
転炉での精錬と環流式真空脱ガス装置での処理により炭素濃度を０．００１５質量％とした取鍋内溶鋼をＡｌで脱酸し、Ａｌ濃度０．０４質量％、溶存酸素濃度０．０００２質量％とした。この溶鋼を連続鋳造法で厚み２５０ｍｍ、幅１８００ｍｍのスラブに鋳造した。鋳造中は、浸漬ノズルへの介在物付着が徐々に進行し、鋳造後半には鋳型内で２０ｍｍ程度の湯面変動が生じた。鋳造した鋳片は８５００ｍｍ長さに切断し、１コイル単位とした。このようにして得られたスラブは、常法により熱間圧延、冷間圧延し、最終的には０．７ｍｍ厚みで幅１８００ｍｍコイルの薄鋼板とした。薄鋼板の品質については、冷間圧延後の検査ラインで目視観察を行い、１コイル当たりに発生する表面欠陥の発生個数を評価した。その結果、スラブ平均で５個／コイルの表面欠陥が発生した。また、薄鋼板内の介在物を調査したところ、直径０．５μｍから３０μｍの微細酸化物は鋳片内に７００個／ｃｍ２程度しか存在しておらず、その９８質量％は塊状とクラスター状のアルミナ系介在物であった。
【００２６】
比較例２
転炉での精錬と環流式真空脱ガス装置での処理により炭素濃度を０．００１５質量％とした取鍋内溶鋼をＡｌで脱酸し、Ａｌ濃度０．０４質量％、溶存酸素濃度０．０００２質量％とした。この溶鋼を双ドラム式連続鋳造法で厚み３ｍｍ、幅１２００ｍｍの薄肉鋳片を鋳造した。鋳造中は、浸漬ノズルへの介在物付着が、鋳造前半で顕著に進行し、鋳造後半にはドラム間の湯溜まり部における湯面変動が２０ｍｍ程度に達した。薄肉鋳片内の介在物を調査したところ、直径０．５μｍから３０μｍの微細酸化物は鋳片内に６００個／ｃｍ２程度と少なく、その９８％はＳｉ酸化物、Ｍｎ酸化物、Ｆｅ酸化物を全く含まない塊状とクラスター状のアルミナ系介在物であった。このようにして得られた薄肉鋳片を、酸洗後、冷間圧延、焼鈍を実施し、０．７ｍｍ厚みの薄鋼板とした。薄鋼板の品質については、冷間圧延後の冷間圧延後の検査ラインで目視観察を行い、１コイル当たりに発生する表面欠陥の発生個数を評価した。その結果、スラブ平均で７個／コイルの表面欠陥が発生した。また、薄鋼板内の介在物を調査したところ、直径０．５μｍから３０μｍの微細酸化物は鋳片内に６４０個／ｃｍ２程度しか存在しておらず、その９８質量％は塊状とクラスター状のアルミナ系介在物であった。
【００２７】
【発明の効果】
以上に説明したように、本発明によると、ノズル閉塞が抑制され、薄肉鋳片内および薄鋼板内の介在物を微細分散させることができるため、確実に表面疵を防止できる加工性、成形性に優れた低炭素薄鋼板を、双ドラム式連続鋳造法を用いて鋳造することが可能となる。
【図面の簡単な説明】
【図１】双ドラム式連続鋳造装置の概要を示す図。
【符号の説明】
１    冷却ロール
２    湯溜まり部
３    溶鋼
４    ノズル
５    タンディッシュ
６    薄肉鋳片
【図１】
2004238665.tif 000003